(57)【要約】【課題】経血等の体液の吸収性を高めるとともに吸収体の膣壁への張り付きを防止する。【解決手段】被覆材１１は、吸収体１２に接する内側面１１Ａと、使用時に膣壁に接する外側面１１Ｂとを有する。被覆材１１は、水に対する親和性が低い疎水性繊維１０１と、水に対する親和性が高い親水性繊維１０２とを含む。外側面１１Ｂにおける疎水性繊維１０１の存在比率は、親水性繊維１０２の存在比率よりも多い。【選択図】図５
2010200860.tif 000002
【特許請求の範囲】
【請求項１】
吸収性繊維を有する吸収体と、前記吸収体を覆う被覆材とを有する生理用タンポンであって、
前記被覆材は、
前記吸収体に接する内側面と、
使用時に膣壁に接する外側面とを有し、
前記被覆材は、水に対する親和性が高い親水性繊維と、水に対する親和性が低い疎水性繊維とを含み、
前記外側面における前記疎水性繊維の存在比率は、前記親水性繊維の存在比率よりも多く、
前記内側面は、前記親水性繊維から形成される
生理用タンポン。
【請求項２】
前記親水性繊維の単位面積当りの重量は、前記疎水性繊維の単位面積当りの重量以上である請求項１に記載の生理用タンポン。
【請求項３】
前記被覆材は、前記親水性繊維と前記疎水性繊維とが水流絡合法により形成されたスパンレース不織布である請求項１に記載の生理用タンポン。
【請求項４】
前記被覆材は、前記被覆材の厚み方向の厚みが部分的に異なる請求項１に記載の生理用タンポン。
【請求項５】
前記被覆材は、繊維密度が相対的に高い部分と低い部分とを有する請求項１に記載の生理用タンポン。
【請求項６】
前記被覆材には、前記外側面及び前記内側面を貫通する貫通孔が形成される請求項１に記載の生理用タンポン。
【請求項７】
前記吸収体と前記被覆材とは、糸で縫い合わされる請求項１に記載の生理用タンポン。
【発明の詳細な説明】
【技術分野】
【０００１】
本発明は、吸収性繊維を有する吸収体と、前記吸収体を覆う被覆材とを有する生理用タンポンに関する。
【背景技術】
【０００２】
生理用タンポンは、液体を吸収することのできる吸収体と、吸収体を覆う被覆材とを備え、使用者の膣内に挿入され、経血等の体液を吸収する。
【０００３】
このような生理用タンポンとしては、吸収性繊維を有する吸収層と、疎水性を有する液透過性の透液層とを有し、吸収層が透液層によって覆われることにより吸収体を形成する生理用タンポンが知られている（例えば、特許文献１参照）。
【先行技術文献】
【特許文献】
【０００４】
【特許文献１】特開２００１−８９６４号公報（  第３頁［００１９］など）
【発明の概要】
【発明が解決しようとする課題】
【０００５】
上述した従来の生理用タンポンには、次のような問題があった。すなわち、膣壁に接触する吸収体の表面（透液層）が疎水性を有すると、経血などの体液と吸収体との馴染みが良くない。そのため、体液が吸収体の表面を流れ易くなり、経血漏れや装着の不快感を生じることがあった。
【０００６】
体液の吸収体への吸収性を高めるには、吸収体の表面を親水性にすればよい。しかし、吸収体の表面を親水性にした場合、吸収体が膣壁表面に存在する体液を吸収するため、吸収体の表面が膣壁に張り付く現象が起こり易い。そのため、挿入時又は使用後の引き抜き時の摩擦抵抗が高くなり、使用者に不快感を生じさせる。
【０００７】
そこで、本発明は、経血などの体液の吸収性を高めるとともに、膣壁への張り付きを防止することができる生理用タンポンを提供することを目的とする。
【課題を解決するための手段】
【０００８】
上述した課題を解決するため、本発明は、次のような特徴を有する。すなわち、本発明の特徴は、吸収性繊維を有する吸収体と、前記吸収体を覆う被覆材とを有する生理用タンポンであって、前記被覆材は、前記吸収体に接する内側面と、使用時に膣壁に接する外側面とを有し、前記被覆材は、水に対する親和性が高い親水性繊維と、水に対する親和性が低い疎水性繊維とを含み、前記外側面における前記疎水性繊維の存在比率は、前記親水性繊維の存在比率よりも多く、前記内側面は、前記親水性繊維から形成されることを要旨とする。
【発明の効果】
【０００９】
本発明は、経血などの体液の吸収性を高めるとともに、膣壁への張り付きを防止することができる生理用タンポンを提供できる。
【図面の簡単な説明】
【００１０】
【図１】図１は、本発明の第１実施形態に係る生理用タンポンの斜視図である。
【図２】図２は、本発明の第１実施形態に係る吸収体本体の斜視図である。
【図３】図３は、第１実施形態に係る吸収性本体を展開した平面図である。
【図４】図４は、図３に示すＡ−Ａ’線における断面図である。
【図５】図５は、本発明の第１実施形態に係る生理用タンポンの被覆材と吸収体の拡大図である。
【図６】図６は、本発明の第２実施形態に係る生理用タンポンの被覆材と吸収体の拡大図である。
【図７】図７は、本発明の第３実施形態に係る生理用タンポンの被覆材と吸収体の拡大図である。
【図８】図８は、本発明の第４実施形態に係る生理用タンポンの被覆材と吸収体の拡大図である。
【図９】図９は、本発明の第５実施形態に係る生理用タンポンの被覆材と吸収体の拡大図である。
【発明を実施するための形態】
【００１１】
本発明に係る生理用タンポンの実施形態について、図面を参照しながら説明する。以下の図面の記載において、同一または類似の部分には、同一または類似の符号を付している。ただし、図面は模式的なものであり、各寸法の比率などは現実のものとは異なることに留意すべきである。
【００１２】
したがって、具体的な寸法などは以下の説明を参酌して判断すべきものである。また、図面相互間においても互いの寸法の関係や比率が異なる部分が含まれていることは勿論である。
【００１３】
（第１実施形態）
図１は、生理用タンポン１の斜視図である。生理用タンポン１は、吸収性本体１０と、吸収性本体１０が収納されるアプリケータ２０とを有する。
【００１４】
アプリケータ２０は、吸収性本体１０を排出可能に装填する外筒２１と、吸収性本体１０を押圧する押圧体２２とを備える。
【００１５】
外筒２１は、使用者の膣内に挿入される外筒先端部２３と、外筒先端部２３の反対側に位置する外筒後端部２４とを有する。外筒先端部２３には、吸収性本体１０が排出される開口部分２５が形成される。
【００１６】
押圧体２２は、吸収性本体１０を外筒２１の外部に向けて押圧する押圧先端部２６と、押圧先端部２６の反対側に位置する押圧後端部２７とを有する。
【００１７】
押圧体２２は、押圧先端部２６と押圧後端部２７とを連通する連通孔２８を有する。連通孔２８には、吸収性本体１０に連結されたコード１３（後述する）が通される。
【００１８】
押圧後端部２７は、外筒先端部２３側へ向けて押圧されると、押圧先端部２６は、外筒２１内を摺動することにより吸収性本体１０を外筒２１の外部に向けて押圧する。開口部分２５は、吸収性本体１０によって押し広げられる。これにより、吸収性本体１０は、開口部分２５から外筒２１の外部に排出される。
【００１９】
図２は、吸収性本体１０の斜視図である。図３は、吸収性本体１０を展開した平面図である。吸収性本体１０は、シート形状を有する。吸収性本体１０は、圧縮された状態で外筒２１の内部に収納される。
【００２０】
吸収性本体１０は、所定位置に連結部１４を有する。本実施形態では、所定位置は、吸収性本体１０の中央部分である。コード１３は、連結部１４において、糸１５で吸収性本体１０に縫い付けられる。
【００２１】
図４は、図３におけるＡ−Ａ’断面を示す断面図である。吸収性本体１０は、吸収性繊維を有する吸収体１２と、吸収体１２を覆う被覆材１１とを有する。被覆材１１は、連結部１４において重複しており、被覆材１１、吸収体１２、及びコード１３は、連結部１４において糸１５で縫い合わされている。
【００２２】
図５は、図４の断面図における領域Ｔの拡大図である。図５に示すように、被覆材１１は、吸収体１２に接する内側面１１Ａと、使用時に膣壁に接する外側面１１Ｂとを有する。被覆材１１は、水に対する親和性が低い疎水性繊維１０１と、水に対する親和性が高い親水性繊維１０２とを含む。
【００２３】
外側面１１Ｂにおける疎水性繊維１０１の存在比率は、親水性繊維１０２の存在比率よりも多い。外側面１１Ｂにおける親水性繊維１０２の配合比率は、被覆材１１の全量に対して１０〜５０％であることが好ましい。
【００２４】
外側面１１Ｂにおける親水性繊維１０２の配合比率が１０％以下であると、外側面１１Ｂと水との親和性が低くなる。そのため、吸収性本体１０に付着した経血が外側面１１Ｂから内側面１１Ａへ移行するよりも先に、吸収性本体１０の外側面１１Ｂを伝ってしまい、膣口から漏れやすくなる。
【００２５】
また、外側面１１Ｂにおける親水性繊維１０２の配合比率が５０％以上であると、外側面１１Ｂと水との親和性が高くなる。この場合、外側面１１Ｂが膣壁にある少量の経血を吸引することにより、外側面１１Ｂが膣壁に貼り付いてしまい、抜き取り時に使用者に痛みや違和感を生じさせてしまう。
【００２６】
被覆材１１としては、スパンボンド、ポイントボンド、エアスルー等、不織布の一般的な製法で作製された不織布を使用することができる。より好ましくは、本実施形態では、被覆材１１は、疎水性繊維１０１と親水性繊維１０２とが水流絡合法により形成されたスパンレース不織布である。スパンレース不織布は、水流により繊維を交絡させるため、疎水性繊維１０１からなる繊維層と親水性繊維１０２からなる繊維層との間に完全な境界ができない。これにより、外側面１１Ｂから内側面１１Ａに向けて体液が速やかに移行できる。また、スパンレース不織布は、原綿の油剤の残留がないことも利点である。
【００２７】
疎水性繊維１０１としては、ポリエステル、ポリオレフィン、ポリアミド、ポリアクリルなどの合成繊維、及びこれらの混合物などが好ましい。また、吸収性本体１０は、外筒２１に圧縮して収納される際、高温・高圧になるため、融点が１３０℃以上、不織布の破断強度（ＪＩＳＬ１０９６）が１２ｍＮ／２５ｍｍであることが好ましい。
【００２８】
親水性繊維１０２としては、レーヨン（従来のノーマルレーヨン及び異型レーヨンも含む）、コットン、粉砕木材パルプ、羊毛、絹、化学的に変性、修飾、又は架橋されたセルロースファイバー、合成繊維、ティッシュ、ピートモス等吸収材として一般的に使用される繊維が使用できる。また、これらの繊維を混合して使用してもよい。親水性繊維１０２は、後述する吸収体１２と同じ素材であることが好ましい。親水性繊維１０２と吸収体１２とを同一素材にすると、親水性繊維１０２と吸収体１２との繊維間の馴染みがよく、経血等の体液を吸収体１２に導きやすくすることができる。
【００２９】
疎水性繊維１０１及び親水性繊維１０２の繊維径は、１．７〜３．３デニールが好ましい。繊維径が３．３デニール以上であると、繊維１本の剛性が高くなり、使用者にとって肌触りが悪くなる。また、繊維径が１．７デニール以下だと、安定した太さで生産することが難しくなる。
【００３０】
内側面１１Ａは、親水性繊維１０２から形成される。親水性繊維１０２の単位面積当りの重量（坪量という）は、疎水性繊維１０１の単位面積当りの重量以上である。
【００３１】
被覆材１１の外側面１１Ｂを形成する疎水性繊維１０１の坪量は、８〜２０ｇ／ｍ２である。また、内側面１１Ａを形成する親水性繊維１０２の坪量は、８〜４０ｇ／ｍ２であることが好ましい。８ｇ／ｍ２以下の場合、繊維が少なすぎて原綿の開繊時に安定した量でウェブを作製することが難しくなる。
【００３２】
疎水性繊維１０１の坪量が２０ｇ／ｍ２を超えると、吸収性本体１０に付着した経血が外側面１１Ｂから内側面１１Ａへ移行するよりも先に、吸収性本体１０の外側面１１Ｂを伝ってしまい、膣口から漏れやすくなる。
【００３３】
また、親水性繊維１０２の坪量が４０ｇ／ｍ２を超えると、被覆材１１の剛性が高くなり過ぎるために、吸収性本体１０が膣内に挿入された際、吸収性本体１０の形状が圧縮された状態から使用状態に回復する動作が妨げられる。
【００３４】
吸収体１２は、レーヨン（従来のノーマルレーヨン及び異型レーヨンも含む）、コットン、粉砕木材パルプ、羊毛、絹、化学的に変性、修飾、又は架橋されたセルロースファイバー、合成繊維、ティッシュ、ピートモス等吸収材として一般的に使用される繊維が使用できる。また、これらの繊維を混合して使用してもよい。吸収体１２には、吸収性ポリマー、吸収性を有するゲル材料等が混合されていてもよい。吸収体１２の坪量は、１００〜１２００ｇ/ｍ２であることが好ましい。
【００３５】
コード１３は、レーヨン、コットン、ポリエチレン、ポリプロピレン等からなる単糸又はこれらを撚り合わせた複合糸によって構成される。コード１３は、経血や体液による汚れを防止するため、パラフィン等で撥水加工されていると好ましい。
【００３６】
吸収性本体１０は、圧縮された状態で外筒２１に収納される。吸収性本体１０を外筒２１に収納可能なサイズに成型する工程では、吸収性本体１０は、長手方向に複数の凸部を持った金型で概円筒形に圧縮成型される。若しくは、吸収性本体１０は、搬送方向（ＭＤ方向）及び交差方向（ＣＤ方向）からそれぞれプレスされることより規定寸法に圧縮成型される。
【００３７】
圧縮された後の吸収性本体１０の長さ方向の寸法は、３０〜６０ｍｍであることが好ましい。圧縮された後の吸収性本体１０の長さ方向の寸法が３０ｍｍ以下であると、吸収性本体１０の膣壁に接する面積が少なすぎるため、経血を十分に吸収することができない。圧縮された後の吸収性本体１０の長さ方向の寸法が６０ｍｍを超えると、吸収性本体１０が経血等を吸収した際に、膣口付近まで膨張するため、使用者に違和感を生じさせる。
【００３８】
ここで、圧縮成型後の吸収性本体１０の長さ方向の寸法が３０ｍｍ〜６０ｍｍである場合、コード１３の長さは、１５０ｍｍ〜２５０ｍｍの範囲内であることが好ましい。コード１３の長さが１５０ｍｍ以下だと、使用者が吸収性本体１０を抜き取る際に探し難くなる。また、２５０ｍｍを超えると、吸収性本体１０を抜き取った後、抜き取られた吸収性本体１０が衣服や便器に接触し、衣服や便器を汚すおそれがある。
【００３９】
以上説明したように、本発明の第１実施形態にかかる生理用タンポン１では、被覆材１１は、水に対する親和性が低い疎水性繊維１０１と、水に対する親和性が高い親水性繊維１０２とを含む。外側面１１Ｂにおける疎水性繊維１０１の存在比率は、親水性繊維１０２の存在比率よりも多い。
【００４０】
これにより、外側面１１Ｂにおいて、疎水性繊維１０１を伝った経血などの体液は、外側面１１Ｂを形成する親水性繊維１０２に浸透する。外側面１１Ｂを形成する親水性繊維１０２に浸透した体液は、内側面１１Ａを形成する親水性繊維１０２に浸透する。すなわち、内側面１１Ａを形成する親水性繊維１０２が吸収体１２としても機能する。従って、生理用タンポン１の吸収性を向上させることができる。
【００４１】
一度、内側面１１Ａを形成する親水性繊維１０２に浸透した体液は、外側面１１Ｂを形成する疎水性繊維１０１によって阻害されるため、外側面１１Ｂの表面（膣壁側）には戻りにくい。内側面１１Ａを形成する親水性繊維１０２に浸透した体液は、内側面１１Ａに接する吸収体１２に吸収される。従って、体液の吸収性を高めることができる。
【００４２】
本実施形態では、外側面１１Ｂにおいて疎水性繊維１０１の存在比率が多いため、被覆材１１の表面は、疎水性繊維の性質に類似する。これにより、吸収性本体１０の膣壁への張り付きを防止することができる。
【００４３】
本実施形態において、親水性繊維１０２の坪量は、疎水性繊維１０１の坪量よりも多い。すなわち、親水性繊維１０２からなる繊維層は、疎水性繊維１０１からなる繊維層よりも厚い。親水性繊維１０２の量が多いため、被覆材１１自体が体液を吸収できるととともに、吸収体１２との馴染みも良い。
【００４４】
本実施形態において、被覆材１１は、疎水性繊維１０１と親水性繊維１０２とが水流絡合法により形成されたスパンレース不織布である。すなわち、被覆材１１の厚み方向に主に外側面１１Ｂを形成する疎水性繊維１０１と、内側面１１Ａを形成する親水性繊維１０２とが絡合されているため、外側面１１Ｂから内側面１１Ａに向かう流路が形成される。そのため、体液が外側面１１Ｂから内側面１１Ａに浸透し易くなる。
【００４５】
（第２実施形態）
本発明の第２実施形態について説明する。第２実施形態では、吸収体を覆う被覆材の構成が第１実施形態と異なる。以下では、第１実施形態との相違点について説明する。図６は、図５と同様、吸収体と、吸収体を覆う被覆材とを部分的に拡大して示す拡大図である。第２実施形態では、被覆材１１に代わって被覆材３１が用いられる。
【００４６】
被覆材３１は、吸収体１２に接する内側面３１Ａと、使用時に膣壁に接する外側面３１Ｂとを有する。被覆材３１は、水に対する親和性が低い疎水性繊維１０１と、水に対する親和性が高い親水性繊維１０２とを含む。外側面３１Ｂにおける疎水性繊維１０１の存在比率は、親水性繊維１０２の存在比率よりも多い。内側面３１Ａは、親水性繊維１０２から形成される。図６に示すように、被覆材３１には、外側面３１Ｂ及び内側面３１Ａを貫通する貫通孔３２が形成される。
【００４７】
第２実施形態として示す被覆材３１によれば、体液が被覆材３１に形成された貫通孔３２を伝って吸収体１２に移行し易くなる。これにより、吸収性が向上する。
【００４８】
（第３実施形態）
本発明の第３実施形態について説明する。第３実施形態では、吸収体を覆う被覆材の構成が第１実施形態、第２実施形態と異なる。以下では、第１実施形態、第２実施形態との相違点について説明する。図７は、図５と同様、吸収体と、吸収体を覆う被覆材とを部分的に拡大して示す拡大図である。第３実施形態では、被覆材１１に代わって被覆材４１が用いられる。
【００４９】
被覆材４１は、吸収体１２に接する内側面４１Ａと、使用時に膣壁に接する外側面４１Ｂとを有する。被覆材４１は、水に対する親和性が低い疎水性繊維１０１と、水に対する親和性が高い親水性繊維１０２とを含む。外側面４１Ｂにおける疎水性繊維１０１の存在比率は、親水性繊維１０２の存在比率よりも多い。内側面４１Ａは、親水性繊維１０２から形成される。
【００５０】
被覆材４１は、厚みが部分的に異なる。具体的には、図７に示すように、被覆材４１の一部は、厚みＬ１であり、被覆材４１の他の部分は、厚みＬ２である。ここで、Ｌ１＞Ｌ２である。なお、層厚の異なる部分を形成する方法としては、被覆材４１を製造する段階で厚みを異ならせる方法がある。製造段階において、層厚の薄い部分に対応する箇所に凸部が配置されたパターンプレートを使用し、パターンプレート内に原料である資材を堆積させる。
【００５１】
第３実施形態として示す被覆材４１によれば、体液が被覆材４１の厚い部分Ｌ１から薄い部分Ｌ２へ入り込みやすくなる。これにより、吸収性が向上する。
【００５２】
（第４実施形態）
本発明の第４実施形態について説明する。第４実施形態では、吸収体を覆う被覆材の構成が第１乃至第３実施形態と異なる。以下では、第１乃至第３実施形態との相違点について説明する。図８は、図５と同様、吸収体と、吸収体を覆う被覆材とを部分的に拡大して示す拡大図である。第４実施形態では、被覆材１１に代わって被覆材５１が用いられる。
【００５３】
被覆材５１は、第３実施形態で説明した、異なる厚さを有する被覆材４１において、被覆材４１の厚みＬ２（他よりも薄い）の部分に貫通孔が形成される。
【００５４】
具体的に、被覆材５１は、吸収体１２に接する内側面５１Ａと、使用時に膣壁に接する外側面５１Ｂとを有する。被覆材５１は、水に対する親和性が低い疎水性繊維１０１と、水に対する親和性が高い親水性繊維１０２とを含む。外側面５１Ｂにおける疎水性繊維１０１の存在比率は、親水性繊維１０２の存在比率よりも多い。内側面５１Ａは、親水性繊維１０２から形成される。
【００５５】
被覆材５１は、厚みが部分的に異なる。具体的には、図８に示すように、被覆材５１の一部は、厚みＬ１であり、被覆材５１の他の部分は、厚みＬ２である。ここで、Ｌ１＞Ｌ２である。被覆材５１の厚みＬ２の部分には、貫通孔５２が形成される。
【００５６】
第４実施形態として示す被覆材５１によれば、体液が被覆材５１の厚い部分Ｌ１から薄い部分Ｌ２へ入り込みやすくなる。また、体液が被覆材５１に形成された貫通孔５２を伝って吸収体１２に移行し易くなる。これにより、吸収性が向上する。
【００５７】
（第５実施形態）
本発明の第５実施形態について説明する。第５実施形態では、吸収体を覆う被覆材の構成が第１乃至第４実施形態と異なる。以下では、第１乃至第４実施形態との相違点について説明する。図９は、図５と同様、吸収体と、吸収体を覆う被覆材とを部分的に拡大して示す拡大図である。第５実施形態では、被覆材１１に代わって被覆材６１が用いられる。被覆材６１は、繊維密度が相対的に高い部分と低い部分とを有する。
【００５８】
具体的に、被覆材６１は、吸収体１２に接する内側面６１Ａと、使用時に膣壁に接する外側面６１Ｂとを有する。被覆材６１は、水に対する親和性が低い疎水性繊維１０１と、水に対する親和性が高い親水性繊維１０２とを含む。外側面６１Ｂにおける疎水性繊維１０１の存在比率は、親水性繊維１０２の存在比率よりも多い。内側面６１Ａは、親水性繊維１０２から形成される。
【００５９】
図９に示すように、被覆材６１における領域Ｓ１は、繊維密度が相対的に高い部分であることを示す。また、領域Ｓ２は、繊維密度が相対的に低い部分であることを示す。
【００６０】
第５実施形態として示す被覆材６１によれば、体液が被覆材６１の繊維密度が低い部分から高い部分へ浸透しやすくなる。これにより、吸収性が向上する。第５実施形態では、被覆材６１の繊維密度が高い部分に貫通孔を設けても良い。なお、層厚の異なる部分を形成する方法としては、エンボス加工、又はスパンレース法において、部分的に水圧を変更する方法などが挙げられる。
【００６１】
（その他の実施形態）
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【００６２】
上述した実施形態では、コード１３は、連結部１４において、吸収性本体１０に縫い付けられると説明した。しかし、被覆材１１と吸収体１２とを縫い合わせるために使用する糸の端部が吸収性本体１０の外に延ばされ、撚り合わされてコード１３が形成されていてもよい。この場合には、コード１３は、被覆材１１と吸収体１２とを一体化させるだけでなく、使用後の吸収性本体１０を膣口から引き抜くためコードを兼ねているため、縫い糸の切れや、縫い目の不具合などのトラブルによりコードが外れるような事態が起こらないという利点がある。
【００６３】
本実施形態では、コード１３は、中央部分に連結されると説明したが、コード１３は、吸収性本体１０の端部に連結されていてもよい。
【００６４】
親水性繊維１０２としては、水との親和性の低い繊維に対して、適切な処理を施して親水性を付与した繊維であってもよい。
【００６５】
被覆材の好ましい実施形態としてスパンレース不織布を記載した。しかし、スパンレース不織布に限定されない。例えば、２枚の不織布を積層して一体化させたものでもよい。例えば、疎水性繊維と親水性繊維を混合させたスパンボンド不織布を外側面に、レーヨンに熱融着繊維を混合させた不織布を内側面に配置し、熱エンボス加工を行うことにより一体化させた不織布を用いることができる。このような不織布では、外側面のスパンボンド不織布が膣壁への貼り付きを防止しつつ、レーヨンに熱融着繊維を混合させた不織布が吸収体への液移行性を高めることができる。
【符号の説明】
【００６６】
１…生理用タンポン、  １０…吸収性本体、  １１…被覆材、  １１Ａ…内側面、  １１Ｂ…外側面、  １２…吸収体、  １３…紐、  １４…連結部、  ２０…アプリケータ、  ２１…外筒、  ２２…押圧体、  ２３…外筒先端部、  ２４…外筒後端部、  ２５…開口部分、  ２６…押圧先端部、  ２７…押圧後端部、  ２８…連通孔、  ３１…被覆材、  ３１Ａ…内側面、  ３１Ｂ…外側面、  ３２…貫通孔、  ４１…被覆材、  ４１Ａ…内側面、  ４１Ｂ…外側面、  ５１…被覆材、  ５１Ａ…内側面、  ５１Ｂ…外側面、  ５２…貫通孔、  ６１…被覆材、  ６１Ａ…内側面、  ６１Ｂ…外側面、  １０１…疎水性繊維、  １０２…親水性繊維
【図１】
2010200860.tif 000003
【図２】
2010200860.tif 000004
【図３】
2010200860.tif 000005
【図４】
2010200860.tif 000006
【図５】
2010200860.tif 000007
【図６】
2010200860.tif 000008
【図７】
2010200860.tif 000009
【図８】
2010200860.tif 000010
【図９】
2010200860.tif 000011